СПОСОБ ПРОГНОЗИРОВАНИЯ СТОЙКОСТИ ИЗДЕЛИЙ ИЗ ХРОМОНИКЕЛЕВЫХ НЕРЖАВЕЮЩИХ СТАЛЕЙ В ГАЛОГЕНОСОДЕРЖАЩИХ СРЕДАХ

экв
1. Способ прогнозирования стойкости изделий из хромоникелевых нержавеющих сталей в галогеносодержащих средах, включающий операции экспонирования образца в рабочей среде в течение 10 ч, сканирования поверхности образца, определения параметров наиболее крупного питтинга и расчет времени безопасной работы изделия, отличающийся тем, что определение параметров питтинга заключается в получении его изображения, измерении периметра пятна L, нахождении эквивалентного диаметра питтинга D=L/π, а расчет времени работы изделия производится по формуле:
Dэкв
τ=10,8 log(0,325 /H),
где τ - время безопасной работы изделия, ч;
экв
D - эквивалентный диаметр наиболее крупного питтинга, мкм;
Н - толщина стенки изделия, мм.
2. Способ прогнозирования стойкости изделий из хромоникелевых нержавеющих сталей в галогеносодержащих средах по п.1, отличающийся тем, что периметр питтинга измеряют по его фотографии с помощью курвиметра с учетом масштаба увеличения при фотосъемке.
3. Способ прогнозирования стойкости изделий из хромоникелевых нержавеющих сталей в галогеносодержащих средах по пп.1 и 2, отличающийся тем, что вместо поверхности образца сканируют часть рабочей поверхности самого изделия после 10 ч воздействия на него рабочей среды.